(57)【要約】【課題】  ガスバリヤ性及び機械特性にも優れた高分子組成物、並びにこれを用いた球技用ボール及び自転車用タイヤチューブを提供すること。【解決手段】  高分子及びその中に含まれるテトラメチルアンモニウム塩からなることを特徴とする高分子組成物；及び層状鉱物フィラーがテトラメチルアンモニウム塩により高分子中に分散されてなる高分子組成物、並びにこれを用いた球技用ボール及び自転車用タイヤチューブ。【選択図】      なし【特許請求の範囲】
【請求項１】
高分子及びその中に含まれるテトラメチルアンモニウム塩からなることを特徴とする高分子組成物。
【請求項２】
層状鉱物フィラーが高分子中に分散されてなる高分子組成物であって、さらにテトラメチルアンモニウム塩を含んでいることを特徴とする高分子組成物。
【請求項３】
テトラメチルアンモニウム塩で処理された層状鉱物フィラーが、高分子中に分散されていることを特徴とする高分子組成物。
【請求項４】
層状鉱物フィラーの層間にテトラメチルアンモニウムが存在している請求項１〜３のいずれかに記載の高分子組成物。
【請求項５】
層状鉱物フィラーとテトラメチルアンモニウムがイオン結合している請求項１〜４のいずれかに記載の高分子組成物。
【請求項６】
テトラメチルアンモニウム塩が分散されている請求項１〜５のいずれかに記載の高分子組成物。
【請求項７】
テトラメチルアンモニウム塩が、テトラメチルアンモニウムハロゲン化物である請求項１〜６のいずれかに記載の高分子組成物。
【請求項８】
層状鉱物フィラーが、マイカ、タルク及びクレーから選択される少なくとも１種である請求項１〜７のいずれかに記載の高分子組成物。
【請求項９】
高分子が、ブチルゴム、ハロゲン化ブチルゴム、アクリロニトリル・ブタジエンゴム、アクリロニトリル・ブタジエンゴムとポリ塩化ビニルとのブレンドゴム、天然ゴムから選択される少なくとも１種である請求項１〜８のいずれかに記載の高分子組成物。
【請求項１０】
ハロゲン化ブチルゴムが、イソブチレンを主成分とする共重合体のハロゲン化物からなる請求項９に記載の高分子組成物。
【請求項１１】
ハロゲン化ブチルゴムが、臭素化（イソブチレン−４−メチルスチレン共重合体）である請求項１０に記載の高分子組成物。
【請求項１２】
請求項１〜１１のいずれかの高分子組成物を架橋して得られる架橋された高分子組成物。
【請求項１３】
請求項１〜１２のいずれかの高分子組成物を含む球技用ボール。
【請求項１４】
高分子組成物をボールの最内層に含む請求項１３に記載の球技用ボール。
【請求項１５】
テニスボールである請求項１３又は１４に記載の球技用ボール。
【請求項１６】
サッカーボールである請求項１３又は１４に記載の球技用ボール。
【請求項１７】
請求項１〜１２のいずれかの高分子組成物を含む自転車用タイヤチューブ。
【発明の詳細な説明】
【技術分野】
【０００１】
本発明は、ゴムホース、ガスケット、パッキング材、タイヤ、タイヤチューブ、球技用ボール等の製造に有用な高分子組成物、並びにこれを用いた球技用ボール及び自転車用タイヤチューブに関する。
【背景技術】
【０００２】
ゴム等の高分子にクレー、マイカ等の扁平形状の層状鉱物フィラーを配合することは、従来からガスバリヤ性等の向上を目的として行われている。即ち、扁平形状の層状鉱物フィラーはガスを通さないので、高分子にこれを添加することにより、その体積分率だけ得られる高分子組成物のガスバリヤ性は向上する。
【０００３】
しかしながら、このような層状鉱物フィラーを用いても、ガスバリヤ性の向上には限界があり、逆にその添加量の増大と共に高分子組成物用の配合物の加工性（押出性）の悪化、配合物の質量の増大、さらに得られる高分子組成物の強度、伸びが低下するとの問題がある。
【０００４】
特許文献１には、有機化クレーと無水カルボキシル基を有する変性ブチルゴムとを用いてポリマー組成物を得る方法が開示されている。これを用いて冷媒輸送用ホースを得ている。このホースは振動吸収性、流体遮断性に優れたものであることが記載されている。この公報で用いられる有機化クレーは、クレーに有機オニウムイオンをイオン結合させたもので、有機オニウムイオンとしては、炭素数６以上のアンモニウムイオン（例、へキシルアンモニウムイオン、ステアリルアンモニウムイオン、トリオクチルアンモニウムイオン）が使用されている。
【０００５】
【特許文献１】特開平１１−１５９６６７号公報
【発明の開示】
【発明が解決しようとする課題】
【０００６】
本発明者等は、層状鉱物フィラーを用いて高いガスバリヤ性（低い気体透過率）を有する高分子組成物を得るために鋭意研究を重ねてきた。既に、本出願人は、層状鉱物フィラーを層間剥離させて、１枚１枚の層を高分子中に分散させる、ナノ分散技術を開発し、種々出願を行っている。即ち、層状鉱物フィラーをナノ分散させることにより、少量のフィラーを用いて優れたガスバリヤー性を有する高分子組成物を得ている。
【０００７】
例えば、本出願人の出願である特願２００２−１６９９５０号明細書において、ジメチルアルキルアンモニウム塩で処理したマイカを用いた優れたガスバリヤー性を有する高分子組成物を記載している。即ち、前記特許文献１に記載のアンモニウムイオンを用いた場合は、マイカをナノ分散させることが困難であったが、上記特定の化合物を用いることによりナノ分散を可能としたものである。
【０００８】
尚、ナノ分散によるガスバリヤ性の向上の機構は、層状剥離した扁平フィラーが高分子中に相互に平行関係で高度に配向し、その結果、組成物中に無数の壁が形成され、この組成物を透過するガス分子が、その壁を迂回しながら拡散するため、見かけ上透過すべき組成物の厚さが増加した状態になるためとされている。このため、層状剥離した扁平フィラーの配向が不充分であったり、押出、複合化、架橋等の加工工程において、その配向が不均一となったり、破損した場合充分なガスバリヤ性が得られないと考えられる。
【０００９】
層状鉱物フィラーを用いて高いガスバリヤ性を有する高分子組成物を得るために、本発明者等がさらに検討したところ、前記特定のジメチルアルキルアンモニウム塩で処理したマイカを用いた高分子組成物であっても、ガスバリヤ性をさらに向上させようとした場合に、硬くなって、高分子の可撓性が失われる場合があること、またマイカ等の層状鉱物フィラーを増量した場合に、粘度が過度に上昇する場合があることが明らかになった。
【００１０】
従って、本発明の目的は、ガスバリヤ性及び機械特性に優れた高分子組成物を提供することにある。
【００１１】
また、本発明は、ガスバリヤ性、機械特性に優れ、且つ簡易な装置を用いて得ることができる高分子組成物を提供することにある。
【００１２】
さらに、本発明は、ガス洩れが起こり難く、機械特性に優れた球技用ボールを提供することにある。
【００１３】
さらにまた、本発明は、ガス洩れが起こり難く、機械特性に優れた自転車用タイヤチューブを提供することにある。
【課題を解決するための手段】
【００１４】
本発明者等は、ガスバリヤ性、機械特性にも優れた高分子組成物を得るために鋭意検討を重ねてきた。その結果、層状鉱物フィラー及び高分子を含む高分子組成物にこれまで知られていない特定のアンモニウム化合物を導入した場合に、機械的物性を低下させることなく非常に優れたガスバリヤ性が得られることが明らかになった。しかも、この化合物を用いることにより、マイカ等の層状鉱物フィラーを増量した場合でも、これに伴う粘度の上昇が小さいとの驚くべき効果が得られることも明らかになった。これにより、高分子組成物の製造が容易になるだけでなく、高分子組成物のフィラー量の設定に際しての自由度が向上し、様々な物性の高分子組成物の設計が容易になるとの利点も得られる。このような効果は、前記のガス分子の迂回拡散理論だけでは説明がつかないものである。
【００１５】
上記知見を基に本発明者等がさらに検討を重ねたところ、層状鉱物フィラーを含まない高分子組成物、即ち上記特定のアンモニウム化合物と高分子とからなる高分子組成物であっても、相当優れた機械的物性及びガスバリヤ性を示すことも明らかになった。この現象を説明する明確な機構は今のところ不明である。
【００１６】
従って、本発明は、
高分子及びその中に含まれる（一般に分散されている）テトラメチルアンモニウム塩からなることを特徴とする高分子組成物；
層状鉱物フィラーが、高分子中に分散されてなる高分子組成物であって、さらにテトラメチルアンモニウム塩を含んでいることを特徴とする高分子組成物；及び
テトラメチルアンモニウム塩で処理された層状鉱物フィラーが、高分子中に分散されていることを特徴とする高分子組成物にある。
【００１７】
上記高分子組成物において、層状鉱物フィラーの層間にテトラメチルアンモニウムが存在していることが好ましい。特に、層状鉱物フィラーとテトラメチルアンモニウムがイオン結合していることが好ましい。またテトラメチルアンモニウム塩が分散されていることも好ましい。
【００１８】
上記高分子組成物は、一般に層状鉱物フィラーが、その平面が相互に平行に配列している。
【００１９】
テトラメチルアンモニウム塩が、テトラメチルアンモニウムハロゲン化物（特に、クロリド、ブロミド）であることが好ましい。
【００２０】
層状鉱物フィラーは、一般にマイカ、タルク及びクレーから選択される少なくとも１種であり、これらの２種以上の混合物でも良い。
【００２１】
高分子は、一般にゴムであり、ブチルゴム、ハロゲン化ブチルゴム、アクリロニトリル・ブタジエンゴム、アクリロニトリル・ブタジエンゴムとポリ塩化ビニルとのブレンドゴム、天然ゴムから選択される少なくとも１種であることが好ましく、これらの２種以上の混合物でも良い。ハロゲン化ブチルゴムが好ましく、特にイソブチレンを主成分とする共重合体のハロゲン化物であることが好ましい。ハロゲン化ブチルゴムは、特に臭素化（イソブチレン−４−メチルスチレン共重合体）であることが好ましい。
【００２２】
前記した高分子組成物のいずれかを架橋して得られる架橋高分子組成物であることが好ましく、そのガス透過係数（フロンＲ１３４ａを用いて、温度１００℃、圧力０．２ＭＰａにて測定）は５×１０−１１ｃｃ・ｃｍ／ｃｍ２・秒・ｃｍＨｇ以下であることが好ましい。
【００２３】
テトラメチルアンモニウム塩の層状鉱物フィラーに対する添加量は、一般に層状鉱物フィラーに対して、０．１〜５０質量％であり、０．５〜５０質量％、さらに０．５〜３０質量％、特に１〜３０質量％が好ましい。
【００２４】
また、本発明は、以上に記載のいずれかの高分子組成物を含む球技用ボールにもある。
【００２５】
上記球技用ボールにおいて、高分子組成物をボールの最内層（例、テニスボールではコア；サッカーボールでは中空の球形状のゴムチューブ）に含むことが好ましい。また、球技用ボールはテニスボール又はサッカーボールであることが好ましい。
【００２６】
さらに、本発明は、以上に記載のいずれかの高分子組成物を含む自転車用タイヤチューブにもある。
【発明の効果】
【００２７】
本発明の高分子組成物では、高分子中に特定のアルキルアンモニウム塩であるテトラメチルアンモニウム塩を含んでいる。これにより、本発明の高分子組成物は、優れたガスバリヤ性と、高分子組成物に必要な可撓性を備えている。
【００２８】
特に、層状鉱物フィラー及び高分子を含む高分子組成物にこれまで知られていない特定のアンモニウム化合物が導入された本発明の組成物は、機械的物性を低下させることなく非常に優れたガスバリヤ性を得ている。また、この化合物を用いることにより、マイカ等の層状鉱物フィラーを増量した場合でも、これに伴う粘度の上昇が小さいことから、高分子組成物の製造が容易になるだけでなく、高分子組成物のフィラー量の設定に際しての自由度が向上し、様々な物性の高分子組成物の設計が容易になるとの利点も得られる。
【００２９】
本発明の球技用ボール（特に、少なくともその最内層）及び本発明の自転車用タイヤチューブは、上記高分子組成物を主成分として作製されるもので、ガスバリヤー性に優れており、このためボール内部或いはチューブ内部の空気或いは窒素等のガスを外部に散逸し難いので、空気等のさらなる注入を行うことなく長期間使用できるとの利点を有する。また、このような球技用ボール及び自転車用タイヤチューブは、前記のように機械特性にも優れているので弾力性（反発性能）と強靱性を兼ね備えたものでもある。
【発明を実施するための最良の形態】
【００３０】
本発明の高分子組成物は、高分子中に、テトラメチルアンモニウム塩が分散された基本構成を有する。この場合、さらに層状鉱物フィラーが分散されていることが好ましい。本発明では、これまで知られていない特定の４級アンモニウム塩であるテトラメチルアンモニウム塩をゴム等の高分子中に分散させることによって、優れたガスバリヤ性及び機械特性を得ている。
【００３１】
本発明の高分子組成物に見られるガスバリヤ性の優れた特徴は、得られた高分子組成物のガスバリヤ性（気体透過率）の測定を開始してから平衡状態（高分子組成物を通過するガスの単位時間当たりの量が一定値になる状態）になるまでの時間が、汎用の高分子組成物に比べて長いこと、及び平衡状態に達してもなお、従来の高分子配合物に比較して高いガスバリヤ性を維持することである。
【００３２】
本発明の高分子組成物は、層状鉱物フィラーを使用した場合、扁平フィラーが高分子中に相互に平行関係で配向していると考えられるが、機械特性（引張応力、引張強度、引張伸び）の低下がほとんど見られず、フィラー量を増大させても高分子（特にゴム）としての可撓性をほとんど損なわないことから、ガスバリヤ性を大きく向上させる機構としては、扁平フィラーが超微分散しているためと言うよりも、むしろ扁平フィラーは適度な大きさで分散しているが、扁平フィラーがテトラメチルアンモニウム塩で処理されることによりガスを吸着する、或いは吸蔵する等の性質も寄与しているものと推測される。しかしながら、上記のように長期に亘り優れたガスバリヤ性を保持することから、上記の吸着、吸蔵以外の機構も寄与していると推定している。
【００３３】
本発明の高分子組成物は、一般に、テトラメチルアンモニウム塩及び高分子（特にゴム）等を、又は層状鉱物フィラー、テトラメチルアンモニウム塩及び高分子等を、或いはテトラメチルアンモニウム塩で処理された層状鉱物フィラー及び高分子等を、バンバリー等のインターナルミキサー等の通常の混練機を用いて混合することによって得られるものであり、さらにこれに架橋剤を加えると、架橋高分子組成物が得られる。
【００３４】
本発明で使用される層状鉱物フィラーとしては、クレー、マイカ、カオリンクレー、タルク等を挙げることができ、中でも形状が扁平状であるクレー、マイカ、タルクが好ましい。層状鉱物フィラーの平均粒径２０μｍ以下、さらに０．１〜１５μｍの範囲、特に０．１〜８μｍが好ましい。
【００３５】
クレーとは、一般に、１種あるいは２種以上の粘土鉱物からなる平均粒径２０μｍ以下、さらに０．１〜１５μｍの範囲、特に０．１〜８μｍの微細な粒子である。粘土鉱物とは、微細な層状ケイ酸塩であり、Ｓｉ４＋イオンが酸化物イオン（Ｏ２−）に対して４配位をとる４面体が構成する層と、Ａｌ３＋、Ｆｅ２＋、Ｆｅ３＋、Ｍｇ２＋などのイオンがＯ２−および水酸化物イオン（ＯＨ−）に対して６配位をとる８面体層とが１：１あるいは２：１で結合し、さらにそれらが積み重なって層状構造を構成するものが、一般的である。粘土鉱物としては、例えば、カオリナイト、ハロイサイト、モンモリロナイト、ゼオライト、バーミキュライトなどを挙げることができる。
【００３６】
マイカ（雲母）は、完全な基底劈開により特徴付けられる斜晶系層状珪酸塩であり、複雑なアルミノケイ酸カリウムであり、その一般化学組成式はＸＹ２〜３Ｚｎ４Ｏ１０（ＯＨ、Ｆ）２［但し、ＸがＢａ、Ｃａ、（Ｈ３Ｏ）、Ｋ、Ｎａ、（ＮＨ４）を表し、ＹがＡｌ、Ｃｒ３＋、Ｆｅ２＋、Ｆｅ３＋、Ｌｉ、Ｍｇ、Ｍｎ２＋、Ｖ３＋を表し、ＺがＡｌ、Ｂｅ、Ｆｅ、Ｓｉを表す］で表される。マイカの平均粒径は平均粒径２０μｍ以下、さらに０．１〜１５μｍの範囲、特に０．１〜８μｍが好ましい。
【００３７】
タルクは、ケイ酸マグネシウムで、一般にＭｇ２Ｓｉ４Ｏ１０（ＯＨ）２で表される。
【００３８】
上記層状鉱物フィラーの添加量は、高分子に対して５〜２００質量％、特に１０〜１５０質量％、さらに２０〜１３０質量％が好ましい。フィラーの量が５質量％より少ないと、気体遮蔽性の効果が充分に得られず、２００質量％より多いと、分散が困難となり好ましくない。
【００３９】
上記層状鉱物フィラーに加えて他の無機フィラーを使用しても良い、その例としては、カオリン、炭酸カルシウム、シリカ等を挙げることができる。
【００４０】
本発明の特徴的要件は、前記のように、高分子中にテトラメチルアンモニウム塩が含まれていること；或いは、テトラメチルアンモニウム塩で処理された層状鉱物フィラーが高分子中に含まれていることである。テトラメチルアンモニウム塩は、テトラメチルアンモニウムハロゲン化物（特に、クロリド、ブロミド）であることが好ましい。また、テトラメチルアンモニウム塩の層状鉱物フィラーに対する添加量は、一般に層状鉱物フィラーに対して、０．１〜５０質量％であり、０．５〜５０質量％、さらに０．５〜３０質量％、特に１〜３０質量％が好ましい。
【００４１】
本発明で使用される高分子は、一般にゴム（ゴム又はゴムラテックス）であり、その例として、例えば天然ゴム（ＮＲ）、スチレンブタジエンゴム（ＳＢＲ）、ブタジエンゴム（ＢＲ）、イソプレンゴム、クロロプレンゴム、ブチルゴム（ＩＩＲ）、ハロゲン化ブチルゴム、エチレン−プロピレンゴム、アクリルゴム、クロロスルホン化ポリエチレンゴム、フッ素ゴムラテックス、シリコーンゴムラテックス、ウレタンゴムラテックスが挙げられる。アクリロニトリル・ブタジエンゴム、アクリロニトリル・ブタジエンゴムとポリ塩化ビニルのブレンド、ブチルゴム及びハロゲン化ブチルゴムが好ましい。これらは、単独でも、混合物としても使用することができる。特に、ハロゲン化ブチルゴムが好ましい。
【００４２】
上記ハロゲン化ブチルゴムは、イソブチレンを主体とする他のモノマーとの共重合体で、ハロゲン化されたものである。他のモノマーとしては、一般に炭素炭素２重結合を１個又は２個有する炭化水素である。炭素炭素２重結合を１個有する炭化水素としては、エチレン、プロペン、ブテン、ヘキセン、スチレン、アルキルスチレン（例、４−メチルスチレン）等を挙げることができ、炭素炭素２重結合を２個有する炭化水素としては、イソプレン、ブタジエン等を挙げることができる。共重合体のイソプレンの割合は、８０〜９９モル％が好ましく、特に９０〜９９モル％が好ましい。ハロゲン化は一般に他のモノマー単位に対してなされる。ハロゲン化を行う際のハロゲンとしては塩素、臭素が好ましい。例えば、イソブチレン・イソプレン共重合体を塩素化した場合、イソブチレン・クロロイソプレン共重合体となる。ハロゲン化ゴム中のハロゲン含有量は、０．５〜１．５モル％が好ましく、特に０．７５〜１．２モル％が好ましい。
【００４３】
本発明で使用することができる塩素化ブチルゴムとしては、塩素化（イソブチレン・イソプレン共重合体）（いわゆる塩素化ブチルゴム）又は塩素化（イソブチレン−４−メチルスチレン共重合体）を挙げることができ、特に塩素化（イソブチレン・イソプレン共重合体）が好ましい。
【００４４】
本発明で使用することができる臭化ブチルゴムは、イソブチレンを主体とする他のモノマーとの共重合体で、臭素化されたものである。前記ハロゲン化ブチルゴムで述べたように、他のモノマーとしては、一般に炭素炭素２重結合を１個又は２個有する炭化水素である。炭素炭素２重結合を１個有する炭化水素としては、エチレン、プロペン、ブテン、ヘキセン、スチレン、アルキルスチレン（例、４−メチルスチレン）等を挙げることができ、炭素炭素２重結合を２個有する炭化水素としては、イソプレン、アルキルスチレン等を挙げることができる。共重合体のイソブチレンの割合は、８０〜９９モル％が好ましく、特に９０〜９９モル％が好ましい。臭化ゴム中の臭素含有量は、０．５〜１．５モル％が好ましく、特に０．７５〜１．２モル％が好ましい。
【００４５】
本発明で使用することができる好ましい臭化ブチルゴムとしては、臭素化（イソブチレン−４−メチルスチレン共重合体）又は臭素化（イソブチレン−イソプレン共重合体）（いわゆる臭素化ブチルゴム）を挙げることができ、特に臭素化（イソブチレン−４−メチルスチレン共重合体）が好ましい。
【００４６】
本発明の高分子として、上記ゴム以外の通常の熱可塑性樹脂等のポリマーを用いても良いし、上記ゴムと熱可塑性樹脂等のポリマーとを併用しても良い。
【００４７】
架橋（加硫）を行なうための架橋剤としては、種々の市販の化合物を使用することができる。
【００４８】
硫黄系加硫剤としては、粉末硫黄、高分散性硫黄、不溶性硫黄等の、一般にゴム用加硫剤として用いられている硫黄、テトラメチルチウラムジスルフィド、テトラエチルチウラムジスルフィド、テトラブチルチウラムジスルフィド、テトラメチルチウラムモノスルフィド、ジペンタメチレンチウラムテトラスルフィド等のチウラム類、ペンタメチレンジチオカルバミン酸ピペリジン塩、ピペコリルジチオカルバミン酸ピペコリン塩、ジメチルジチオカルバミン酸亜鉛、ジエチルジチオカルバミン酸亜鉛、ジブチルジチオカルバミン酸亜鉛、Ｎ−エチル−Ｎ−フェニルジチオカルバミン酸亜鉛、Ｎ−ペンタメチレンジチオカルバミン酸亜鉛、ジベンジルジチオカルバミン酸亜鉛、ジメチルジチオカルバミン酸ナトリウム、ジエチルジチオカルバミン酸ナトリウム、ジブチルジチオカルバミン酸ナトリウム、ジメチルジチオカルバミン酸銅、ジメチルジチオカルバミン酸第二鉄、ジエチルジチオカルバミン酸テルル等のジチオカルバミン酸塩類、ブチルキサントゲン酸亜鉛、イソプロピルキサントゲン酸亜鉛、イソプロピルキサントゲン酸ナトリウム等のキサントゲン酸塩類、Ｎ−シクロヘキシル−２−ベンゾチアゾールスルフェンアミド、Ｎ−ｔ−ブチル−２−ベンゾチアゾールスルフェンアミド、Ｎ−オキシジエチレン−２−ベンゾチアゾールスルフェンアミド、Ｎ，Ｎ−ジイソプロピル−２−ベンゾチアゾールスルフェンアミド等のスルフェンアミド類、２−メルカプトベンゾチアゾール、ジベンゾチアジルジスルフィド等のチアゾール類等を挙げることができる。
【００４９】
また加硫促進剤として、ＴＭＴＤ（テトラメチルジスルフィド）等のチウラム系、ＥＺ（ジエチルジチオカルバミン酸亜鉛）等のジチオカルバミン酸塩類を使用することができる。
【００５０】
架橋剤の使用量は、高分子（一般にゴム）に対して０．５〜４．０質量％、特に１．０〜２．５質量％が好ましい。
【００５１】
有機過酸化物として、例えば、過酸化水素水、クメンヒドロペルオキシド、ジ−ｔ−ブチルペルオキシド、ｔ−ブチルクミルペルオキシド、ジクミルペルオキシド、２，５−ジメチル−２，５−ジ−（ｔ−ブチルペルオキシ）ヘキサン、１，３−ビス（ｔ−ブチルペルオキシイソプロピル)ベンゼン、ｎ−ブチル−４，４−ビス（ｔ−ブチルペルオキシ）バレラート、１，１−ビス（ｔ−ブチルペルオキシ）−３，３，５−トリメチルシクロヘキサン、２，２−ビス（ｔ−ブチルペルオキシ）ブタン、ベンゾイルペルオキシド、ｐ−クロロベンゾイルペルオキシド、２，４−ジクロロベンゾイルペルオキシド、ｔ−ブチルペルオキシベンゼン、ビニルトリス（ｔ−ブチルペルオキシ）シランなどを使用することができる。ジクミルペルオキシドが好ましい。使用量は、高分子（一般にゴム）に対して、０．２〜８．０質量％、特に０．２５〜４．０質量％、さらに０．３〜２．０質量％が好ましい。
【００５２】
なお、ブチルゴムでは酸化亜鉛とステアリン酸等の高級脂肪酸と硫黄との併用が好ましく、またジエン系ゴムに関しては有機過酸化物が好ましい。
【００５３】
また、臭化ブチルゴムの架橋（加硫）を行なうための架橋剤としては、一般に酸化亜鉛が使用され、必要により（例えば、他のゴム材料の使用の際）上述の種々の市販の化合物（例、硫黄、有機過酸化物）を使用することができる。またステアリン酸等の高級脂肪酸との併用が好ましい。
【００５４】
また加硫促進剤として、ＴＭＴＤ（テトラメチルジスルフィド）等のチウラム系、ＥＺ（ジエチルジチオカルバミン産亜鉛）等のジチオカルバミン酸塩類を使用することができる。
【００５５】
さらに、これらと組み合わせて、有機過酸化物、キノンジオキシム、多官能性アクリルモノマー｛例、トリメチロールエタントリアクリレート（ＴＭＥＴＡ）、トリメチロールプロパントリアクリレート（ＴＭＰＴＡ）、ジペンタエリスリトールエーテルヘキサアクリレート（ＤＰＥＨＡ）、ペンタエリスリトールテトラアクリレート（ＤＰＥＨＡ）、ジメチロールプロパンジアクリレート（ＴＭＰＴＡ）、ステアリルアクリレート（ＳＡ）｝、トリアジンチオールを用いることができる。
【００５６】
架橋剤の使用量は、ゴムに対して０．０５〜５．０質量％、特に０．１〜４．０質量％が好ましい。
【００５７】
有機過酸化物の使用量は、ゴムに対して、０．１〜１．０質量％、特に０．１〜０．８質量％、さらに０．３〜０．５質量％が好ましい。
【００５８】
次に本発明の高分子組成物の製造方法を、高分子としてゴムを用いた場合を例にとって説明する。
【００５９】
先ず、層状鉱物フィラー、テトラメチルアンモニウム塩及びゴムを含む高分子組成物は以下のように作製される。
【００６０】
本発明のテトラメチルアンモニウム塩で処理されたマイカ等の層状鉱物フィラーは、特開平９−８７４３２号公報に記載の実施例の方法を参考にして製造することができる。本発明の高分子組成物は、例えば、これをゴム等と混合するか、或いは予めテトラメチルアンモニウム塩で混合処理された層状鉱物フィラーをゴム等と混合し、その後の適当な処理を行うことにより得られる。
【００６１】
例えば、この処理又は混合処理された層状鉱物フィラーと、原料ゴムとを汎用の混練機、例えばブラベンダー型ミキサーに投入する。混練機の温度は、処理又は混合された層状鉱物フィラーがゴムに分散可能な温度に設定することが好ましく、一般に５０〜１６０℃、好ましくは５０〜１２０℃である。混練の時間も、層状鉱物フィラーがゴムに微分散可能な時間であればよく、一般に５〜１５分間である。このような条件で混練し、高分子組成物を得る。この高分子組成物を、適当な架橋剤及び／又は架橋促進剤をロールを用いて添加し、適当な条件下で架橋して架橋高分子組成物を得るか、或いは架橋する必要がなければそのまま射出成形などの方法で成形する。
【００６２】
また、層状鉱物フィラーを用いない、テトラメチルアンモニウム塩及びゴムを含む高分子組成物は以下のように作製される。
【００６３】
例えば、テトラメチルアンモニウム塩と、原料ゴムとを汎用の混練機、例えばブラベンダー型ミキサーに投入する。混練機の温度は、テトラメチルアンモニウム塩がゴムに分散可能な温度に設定することが好ましく、一般に５０〜１６０℃、好ましくは５０〜１２０℃である。混練の時間も、一般に１〜１５分間である。このような条件で混練し、高分子組成物を得る。この高分子組成物を、適当な架橋剤及び／又は架橋促進剤をロールを用いて添加し、適当な条件下で架橋して架橋高分子組成物を得るか、或いは架橋する必要がなければそのまま射出成形などの方法で成形する。
【００６４】
本発明の高分子組成物は、その気体遮蔽性を生かして、ゴムホース、ガスケット、パッキング材、タイヤ、タイヤチューブ、球技用ボール等に使用される。
【００６５】
本発明の球技用ボール（特にテニスボール、サッカーボール、ハンドボール）及び自転車用タイヤチューブは、上記高分子組成物を用いて得られるもので、封入されている空気、窒素等のガスをほとんど洩らさずに長期間維持することができ、且つ必要な弾力性等の機械特性も兼ね備えている。
【００６６】
例えば、テニスボールは、一般に、ゴム製で中空球体であるコアと、このコアの表面を覆う２枚のフェルト部（「メルトン」とも称される）とを備えている。フェルト部はダンベル形状であり、接着剤（ゴム糊）によってコアの表面に貼り付けられる。フェルト部同士の間隙は、シーム糊で埋められる。このシーム糊は、コアに貼り付けられる前のフェルトに、例えば、特公昭６３−２１５４４公報に開示された方法によって付着され、このシーム糊が架橋されることにより、シーム部が形成される。フェルト部の表面が毛羽立っているので、シーム部の外面は、テニスボール仮想球面（フェルト部外面を含む球面であり、シーム部が存在しないと仮定されたときの球面）よりも半径方向中心寄りに位置する。すなわち、シーム部の外面はフェルト部の外面から陥没している。
【００６７】
本発明のテニスボールの一例を図１に示す。図１には、テニスボールの一部切り欠き正面図が示されている。テニスボール１は、コア２と、２枚のフェルト部３と、シーム部４とを備えている。コア２は中空の球体であり、本発明の高分子組成物を含む架橋ゴム（すなわち弾性材料）から形成されている。コア２の厚みは通常３〜４ｍｍの範囲である。コア２には、８０ＫＰａ程度の内圧（対大気圧）がかけられている。これにより、テニスボール１に反発性能が付与される。フェルト部３は、コア２の表面を被覆している。フェルト部３は、接着剤（ゴム糊）等によってコア２の表面に貼り付けられている。個々のフェルト部３の形状は、ダンベル状である。シーム部４は、隣接するフェルト部３、３の間隙に位置している。シーム部４の外面は、フェルト部３の外面（外周面）から陥没している。シーム部は、一般に天然ゴム、ポリイソプレン等の基材ゴムに、酸化チタン等の着色剤が配合されたゴム組成物からなる。一方、フェルト部は有彩色（通常は黄色）に染色されている。
【００６８】
フェルト部３、シーム部４および接着剤にも、本発明の高分子組成物を使用することができる。
【００６９】
テニスボール１は、前述した高分子組成物、ゴム組成物等を用いて常法により製造することができる。例えば、本発明の高分子組成物をハーフシェル用金型に入れて加硫成形し、半球のハーフシェル加硫体を得た後、このハーフシェル加硫体２個をその中空内にアンモニウム塩と亜硝酸塩との混合物によるガス発生剤を入れた状態で球状になるように貼り合わせ、さらに圧縮成型してコア２を作製する。
【００７０】
また、他方で、まず織りフェルトをダンベル状に裁断し、フェルト部３を形成する。次に、所定配合のゴム組成物をナフサ等の有機溶剤に溶解し、シーム糊を得る。このシーム糊に、多数枚が重ね合わされたフェルト部３を浸漬する。浸漬により、フェルト部３の裁断面（側面）にシーム糊が付着する。このフェルト部３を、接着剤によりコア２に貼り付け、加圧・加熱する。これによりシーム糊が架橋し、シーム部４が形成されてテニスボール１が得られる。
【００７１】
次に、サッカーボールについて説明する。サッカーボールは、その構造の違いから縫いボールと貼りボールの２種類に大別される。縫いボールとは、複数枚の皮革パネルを、その周辺を内側に折り曲げて縫い合わせ、これにゴムチューブを収納した構造を有する。球形を保つために皮革パネルの裏面に複数枚の布が接着されて補強層が形成される。他方、貼りボールとは、ゴムチューブの表面に数千メートル分のナイロン糸をランダムな方向に巻き、球形を維持する補強層を形成した後、この補強層上に皮革パネルを接着するのである。
【００７２】
通常、縫いボールの方が、縫い目部分の溝が狭くかつ深いことからグリップ性すなわち手に持ったとき掴みやすいこと、蹴球時のボールコントロール性、飛距離に優れること、及び感触が柔らかいことからボールが体にぶつかったとき或いは蹴球時における衝撃が抑えられるという利点がある。このため、最近では、縫いボールの方が広く使用されるようになりつつある。なお、皮革層としては、天然皮革、人工皮革その他の皮革様の材料が使用される。
【００７３】
図２及び図３に本発明のサッカーボール（縫いボール）の一例、それぞれ斜視図及び図２のＩＩ−ＩＩ断面図（バルブの鍔状部分の断面）を示す。５はサッカーボールを示し、６は、空気非透過性を有する弾性材料にて球形中空体に形成されたチューブ、７は、チューブ６に圧搾空気を注入するためのゴム製バルブであり、チューブ６に加硫接着等により結合されている。８は、バルブ７の中央に装着されたムシゴムであり、空気注入針（図示せず）が差し込まれる細い孔９が途中まで形成されている。１０は、この孔９の下部に形成された切欠部で、針はこの切欠部を突き抜けて、チューブ６内に差し込まれ、空気が注入される。１１は、バルブ７の上端にチューブ６表面より僅か（約２ｍｍ）突出して形成された薄い円板状の鍔状部分である。
【００７４】
１２は、複数牧の多角形皮革パネル、具体的には１２枚の５角形皮革パネル１３と２０枚の６角形皮革パネル１４よりなる表皮層であり、各皮革パネル１３、１４の周辺は内側に折り込まれて糸にて縫い合わされ、球形に構成されている。皮革パネル１３、１４は、表面の皮革層１６とその下面に接着された複数枚、図示の例では４枚の布よりなる補強層１７にて構成される。皮革層１６として、天然皮革、人工皮革が使用される。
【００７５】
補強層１７を構成する布は、縦糸と横糸を交差させて織った織布が使用され、４枚の布はその縦糸方向が、交互に直交するごとく配置されている。補強層１７は、パッキング材と称せられ、ボール５に真球性、形状維持性、耐久性を付与するとともにチューブ６を保護する作用をなすのである。補強層１７には、布の間にＣＲ、ポリウレタン、ＥＰＤＭ等の発泡材よりなる衝撃緩衝層を介在させることも、またポリエステルフィルム、ＰＶＣフィルム、ポリエチレンフィルム、ポリプロピレンフィルム等強度の高いフィルムよりなる強化層を介在させることもできる。
【００７６】
本発明の高分子組成物は、一般にチューブ６に使用される。
【００７７】
次いで本発明の自転車用タイヤチューブについて説明する。本発明の自転車用タイヤチューブは、前記本発明の高分子組成物から形成されており、従って反発弾性が大きく走行性能は良く、空気の保持性も大きいものである。
【００７８】
本発明のチューブは、本発明の高分子組成物を２軸押出機により、混練、チューブ成形を一連の作業で行うことにより製造でき、或いは、通常のゴム用混練機であるバンバリーミキサー、ニーダー等で混練した後、通常の押出成形機（例、環状ダイスを有するもの）を用いることにより製造することができる。一般に、チューブの折り径が２０〜４０ｍｍ厚さが３００〜５００μｍである。更に、組成物の耐熱性、耐候性の向上或いは増量等を目的として、炭酸カルシウム、タルク、カーボンブラック、酸化チタン、シリカ、クレー、硫酸バリウム、炭酸マグネシウム等の無機充填剤を混合することができる。また、必要に応じて熱安定剤、酸化防止剤、光安定剤、難燃剤、粘着付与剤、帯電防止剤、発泡剤等の添加も可能である。更に、パラフィン系オイル或いはナフテン系オイルと呼ばれる鉱物油系軟化剤の添加により、成形加工時の流動加工性を向上させ、組成物に柔軟性を付与することができる。
【実施例】
【００７９】
以下実施例により本発明を詳細に説明する。本発明は実施例に限定されるものではない。
【００８０】
実施例で使用される材料は以下の通りである。
（Ａ）ゴム
Exxpro3433：  臭化ブチルゴム｛臭化（イソブチレン−４−メチルスチレン共重合体）、臭素含有率０．７５モル％；商品名Exxpro3433；エクソンケミカル（株）製｝
Exxpro3745：  臭化ブチルゴム｛臭化（イソブチレン−４−メチルスチレン共重合体）、臭素含有率１．２モル％；商品名Exxpro3745；エクソンケミカル（株）製｝
天然ゴム：天然ゴム各種等級の国際品質包装標準のグレードがＲＳＳ＃３のもの
（Ｂ）アンモニウム塩
ＴＭＡＣ：テトラメチルアンモニウムクロリド｛商品名ＴＭＡＣ１００％結晶粉末；ライオン・アグゾ（株）製｝
（Ｃ）層状粘土鉱物
マイカ：  非有機化合成マイカ｛ソマシフＭＥ−１００；コープケミカル（株）製｝
ＴＭＡマイカ：  ＴＭＡＣ処理マイカ｛マイカ９０質量％；コープケミカル（株）製｝
有機化マイカ：  ジメチルジアルキル（Ｃ１８）アンモニウム・合成マイカ｛マイカ６０質量％；商品名ソマシフＭＡＥ；コープケミカル（株）製｝
タルク：  商品名ＭＩＳＴＲＯＮ  ＶＡＰＯＲ；日本ミストロン（株）製
モンモリロナイト：  商品名クニピア−Ｆ；クニミネ工業（株）製
（Ｄ）カーボンブラック
カーボンブラック：  商品名シーストＦ；東海カーボン（株）製
（Ｅ）架橋剤／架橋促進剤
促進剤TMTD：  商品名サンセラーＴＴ−Ｇ；三新化学工業（株）製
促進剤Ｚ：  商品名ノクセラーＣＺ−Ｇ；大内新興化学工業（株）製
ＺｎＯ：  商品名酸化亜鉛銀嶺ＳＲ；東邦亜鉛（株）製
イオウ：  商品名Ｚ硫黄；鶴見化学工業（株）製
リターダー：  商品名サントガードＰＶＩ；日本モンサント（株）製
（Ｆ）添加剤
イルガノックス：  フェノール系酸化防止剤｛商品名イルガノックス１０１０；チバスペシャリティーケミカル社製｝
アクチング：  商品名アクチングＳＬ；吉富製薬（株）製
Ｓｉ−６９：  商品名Ｓｉ−６９；ＤＥＧＵＳＳＡ社製
ステアリン酸
【００８１】
[実施例１〜３、比較例１〜３]
（１）高分子組成物及びシートの作製
表１に示す配合（単位：質量部）で、（Ａ）ゴム、（Ｂ）アンモニウム塩（必要により）及び（Ｃ）層状鉱物フィラー（必要により）を混合し、ブラベンダー型ミキサーを用いて１２０℃で約５分間攪拌し、均一な混合物を得た。層状鉱物フィラーの量は、全てほぼ３０質量部となるように設定した。
【００８２】
得られた混合物に、上記（Ｅ）架橋剤／架橋促進剤をロールを用いて添加し、ゴム圧延用ロールを用いて圧延処理する。得られた圧延シートを表面が十分平滑なスラブシート用金型を用いて１６０℃、６０分の条件下において架橋させ、１ｍｍ厚のスラブシートサンプルを得る。
【００８３】
＜評価方法＞
１）機械特性
ＪＩＳ−Ｋ６３０１に従い引張試験を行い、引張応力（Ｍｄ５０、Ｍｄ１００、Ｍｄ３００はそれぞれ伸び５０％、１００％、３００％時の応力）、引張強さ（Ｔｂ）、及び引張伸び（Ｅｂ）を測定した。
２）ガスバリヤ性の評価
(1)気体透過性を評価するために、ＧＴＲテック（株）製ガス透過試験機（ＧＴＲ３０Ａ、ガス：フロンＲ１３４ａ）を用い、１００℃、ガス供給側圧力０．２ＭＰａの差圧法によりガス透過測定を行なった。
【００８４】
但し、試験を開始した後、１２時間経過後にガス透過測定を行ない、ガス透過係数（ｃｃ・ｃｍ／ｃｍ２・秒・ｃｍＨｇ）を得た。
【００８５】
得られた結果を表１に示す。
【００８６】
【表１】
2005029769.tif 000002
【００８７】
上記結果より、マイカのみ用いた比較例１の高分子組成物は、可撓性、ガス透過係数が充分でなく、有機化マイカ（本発明とは異なるアルキルアンモニウム塩を用いたもの）を用いた比較例２は、有機化マイカを多量に用いることによりガス透過係数をある程度下げることは可能であるが、若干可撓性を損なう傾向にある。実施例１、２では、機械特性を維持しながら、ガス透過係数を下げることが可能で、特にＴＭＡＣで処理済みのＴＭＡマイカを用いた場合は優れていることが分かる。
【００８８】
またマイカを用いない比較例３及び実施例３の高分子組成物では、テトラメチルアンモニウム塩を用いた実施例３のものは低いガス透過係数を示し、マイカを用いないでもガスバリヤ性を示すことが確認された。さらに、実施例３のガス透過係数の値は、１２時間後も、４０時間経過しても変化は見られなかった。
【００８９】
２）(2)  さらに、実施例１と実施例２の高分子組成物について、定常状態を確認するために、測定開始までの時間を変更してガス透過測定を行なった。以下の結果を得た。
2005029769.tif 000003
【００９０】
上記結果から、実施例１及び２の高分子組成物は、ガス透過係数が低く、且つ容易に上昇せず、上昇するのに時間（定常状態までの時間）を要し、その上昇幅も少ないことが分かる。
【００９１】
２）(3)  さらに、比較例１と実施例２の高分子組成物について、水素ガスの透過性を評価するために、ＧＴＲテック（株）製ガス透過試験機（ＧＴＲ３０Ａ、ガス：水素ガス）を用い、温度、圧力を変化させて、差圧法によりガス透過測定を行ない、温度依存性、圧力依存性を評価した。
2005029769.tif 000004
【００９２】
[実施例４〜７]
（１）高分子組成物及びシートの作製
表２に示す配合（単位：質量部）で、（Ａ）ゴム、（Ｂ）アンモニウム塩、（Ｃ）層状鉱物フィラー、（Ｄ）カーボンブラック及び（Ｆ）添加剤を混合し、ブラベンダー型ミキサーを用いて１２０℃で約５分間攪拌し、均一な混合物を得た。
【００９３】
得られた混合物に、上記（Ｅ）架橋剤／架橋促進剤をロールを用いて添加し、ゴム圧延用ロールを用いて圧延処理する。得られた圧延シートを表面が十分平滑なスラブシート用金型を用いて１６０℃、６０分の条件下において架橋させ、１ｍｍ厚のスラブシートサンプルを得る。
【００９４】
＜評価方法＞
１）機械特性
ＪＩＳ−Ｋ６３０１に従い引張試験を行い、引張応力（Ｍｄ１００、Ｍｄ２００、Ｍｄ３００はそれぞれ伸び１００％、２００％、３００％時の応力）、引張強さ（Ｔｂ）、及び引張伸び（Ｅｂ）、並びに硬度を測定した。
【００９５】
尚、硬度は、ＪＩＳ−Ｋ６３０１のスプリング式硬さ試験（Ａ形）に従い引張試験を行った。
【００９６】
２）ガスバリヤ性の評価
(1)気体透過性を評価するために、ＧＴＲテック（株）製ガス透過試験機（ＧＴＲ３０Ａ、ガス：フロンＲ１３４ａ）を用い、１００℃、ガス供給側圧力０．２ＭＰａの差圧法によりガス透過測定を行なった。
【００９７】
但し、試験を開始した後、１２時間経過後にガス透過測定を行ない、ガス透過係数（ｃｃ・ｃｍ／ｃｍ２・秒・ｃｍＨｇ）を得た。
【００９８】
得られた結果を表２に示す。
【００９９】
【表２】
2005029769.tif 000005
【０１００】
上記結果より、本発明の特定のアルキルアンモニウム塩を用いることにより、種々の層状鉱物フィラーの分散性が向上し、低いガス透過係数で、且つ機械特性においても優れた高分子組成物が得られることが分かる。
【０１０１】
２）(2)  さらに、実施例６、７の高分子組成物について、定常状態を確認するために、測定開始までの時間を変更してガス透過測定を行なった。以下の結果を得た。
2005029769.tif 000006
【０１０２】
上記結果から、実施例６、７の高分子組成物は、ガス透過係数が低く、且つ容易に上昇せず、上昇するのに時間（定常状態までの時間）を要し、その上昇幅も少ないことが分かる。
【０１０３】
[実施例８〜９及び比較例４]
（１）高分子組成物及びシートの作製
表３に示す配合（単位：質量部）で、（Ａ）ゴム、必要により（Ｂ）アンモニウム塩、及び（Ｃ）層状鉱物フィラーを混合し、ブラベンダー型ミキサーを用いて１２０℃で約５分間攪拌し、均一な混合物を得た。
【０１０４】
得られた混合物に、上記（Ｅ）架橋剤／架橋促進剤をロールを用いて添加し、ゴム圧延用ロールを用いて圧延処理する。得られた圧延シートを表面が十分平滑なスラブシート用金型を用いて１５５℃、２０分の条件下において架橋させ、１ｍｍ厚のスラブシートサンプルを得る。
【０１０５】
＜評価方法＞
１）ガスバリヤ性の評価
(1)気体透過性を評価するために、東洋精機（株）製ガス透過試験機Ｍ−Ｃ１（ガス：空気）を用い、６０℃、圧力差１気圧の差圧法により、測定時間１時間でガス透過測定を行なった。
【０１０６】
但し、試験を開始した後、２、６、９及び１２時間経過後にガス透過測定を行ない、ガス透過係数（ｃｃ・ｃｍ／ｃｍ２・秒・ｃｍＨｇ）を得た。
【０１０７】
前記配合及び得られた結果を表３に示す。
【０１０８】
【表３】
2005029769.tif 000007
【０１０９】
２）ボールのリバウンド性の評価
比較例４及び実施例８の高分子組成物を用いて、下記のようにして、大気圧＋０．０４Ｐａの圧力の空気が注入された、厚さ３．３ｍｍ、外径６５ｍｍの球状のボールを作製した。
【０１１０】
上記の押出成形により得られたシートをほぼボール半個分の大きさに切断した。次に、切断した押出し成形物をハーフシェル用金型に入れて加硫成形し、半球のハーフシェル加硫体を得た。その後、ハーフシェル加硫体２個をその中空内にアンモニウム塩と亜硝酸塩との混合物によるガス発生剤を入れた状態で球状になるように貼り合わせ、圧縮成形してコア（ボール）を作製した。
【０１１１】
得られたボールを３０℃で５日、１０日、２０日間放置後、２５４ｃｍの高さから落下させ、リバウンドした高さの２５４ｃｍからの低下値を測定した。
【０１１２】
得られた値を表４に示す。
【０１１３】
【表４】
2005029769.tif 000008
【０１１４】
表３及び表４より、実施例８、９で得られた高分子組成物は、優れたガスバリヤ性を有し、これを用いてテニスボールのコア（ボール）を作製した場合も空気の洩れがほとんど発生しないことが分かった。テニスボール、サッカーボール等の球技用ボールを製造した場合も、上記と同様に空気の洩れのほとんど生じないボールを作製することができると考えられる。
【０１１５】
[実施例１０〜１１及び比較例５]
（１）高分子組成物及びシートの作製
表５に示す配合（単位：質量部）で、（Ａ）ゴム、必要により（Ｂ）アンモニウム塩、及び（Ｃ）層状鉱物フィラーを混合し、ブラベンダー型ミキサーを用いて１２０℃で約５分間攪拌し、均一な混合物を得た。
【０１１６】
得られた混合物に、上記（Ｅ）架橋剤／架橋促進剤をロールを用いて添加し、ゴム圧延用ロールを用いて圧延処理する。得られた圧延シートを表面が十分平滑なスラブシート用金型を用いて１５５℃、２０分の条件下において架橋させ、１ｍｍ厚のスラブシートサンプルを得る。
【０１１７】
＜評価方法＞
１）ガスバリヤ性の評価
(1)気体透過性を評価するために、東洋精機（株）製ガス透過試験機Ｍ−Ｃ１（ガス：空気）を用い、６０℃、圧力差１気圧の差圧法により、測定時間１時間でガス透過測定を行なった。
【０１１８】
但し、試験を開始した後、２、６、９及び１２時間経過後にガス透過測定を行ない、ガス透過係数（ｃｃ・ｃｍ／ｃｍ２・秒・ｃｍＨｇ）を得た。
【０１１９】
前記配合及び得られた結果を表５に示す。
【０１２０】
【表５】
2005029769.tif 000009
【０１２１】
２）チューブの空気漏れの評価
比較例５及び実施例１０の高分子組成物を用いて、下記のようにして、厚さ４５０μｍのチューブを作製し、これに空気を内圧７ＭＰａとなるように封入し、直径５００ｍｍの空気入りチューブを作製した。
【０１２２】
シリンダー、ダイ共に１００℃に設定した４４φの同方向２軸押出機に上記高分子組成物を投入した。スクリュー回転数２００ｒｐｍ、約２０ｋｇ／時の押出量でリップ径約２２φの環状ダイスからチューブ状に押出し、約１５ｍ／分の速度で巻き取ることによって折径２８ｍｍ、厚さ４５０μｍのチューブを製造した。
【０１２３】
得られた空気封入チューブを３０日間放置し、圧力の変化を調査した。
【０１２４】
比較例５のチューブは圧力が２０％減少したが、実施例１０のチューブは圧力の減少は見られなかった。
【０１２５】
上記結果より、実施例１０、１１で得られた高分子組成物は、優れたガスバリヤ性を有し、これを用いて自転車用タイヤチューブを作製した場合も空気の洩れがほとんど発生しないことが分かった。
【図面の簡単な説明】
【０１２６】
【図１】図１は、本発明のテニスボールの一例の一部切り欠き正面図である。
【図２】図２は、本発明のサッカーボールの一例の斜視図である。
【図３】図３は、図２のＩＩ−ＩＩ断面図（バルブの鍔状部分の断面）である。
【符号の説明】
【０１２７】
１  テニスボール
２  コア
３  フェルト部
４  シーム部
５  サッカーボール
６  チューブ
７  ゴム製バルブ
８  ムシゴムで
９  細い孔
１０  切欠部
１１  円板状の鍔状部分
１２  多角形皮革パネル
１６  皮革層
１７  補強層
【図１】
2005029769.tif 000010
【図２】
2005029769.tif 000011
【図３】
2005029769.tif 000012